СПЛАВ НА ОСНОВЕ КАДМИЯ
ALLOY ON BASIS OF CADMIUM

Изобретение относится к области металлургии, в частности к составам сплавов на основе кадмия, которые могут быть использованы в приборостроении.
Известен сплав на основе кадмия, содержащий, мас.%: цинк 16,0-18,0; сурьма 2,5-3,5; кадмий - остальное [1]. Жидкотекучесть такого сплава составляет 140-142 мм.
Задачей изобретения является повышение жидкотекучести сплава.
Технический результат достигается тем, что сплав на основе кадмия, содержащий цинк и сурьму, дополнительно включает серебро и германий при следующем соотношении компонентов, мас.%: цинк 20,0-22,0; сурьма 3,0-3,5; серебро 0,5-0,9; германий 0,05-0,1; кадмий - остальное.
В таблице приведены составы сплава
Компоненты
Содержание, мас.% в составах
1
2
3
Цинк
20,0
21,0
22,0
Сурьма
3,5
3,3
3,0
Серебро
0,5
0,7
0,9
Германий
0,1
0,07
0,05
Кадмий
остальное
остальное
остальное
Жидкотекучесть, мм
146-148
146-148
146-148
В составе сплава компоненты проявляют себя следующим образом.
Цинк уменьшает окисляемость сплава в расплавленном состоянии. Сурьма обеспечивает повышение твердости сплава. Серебро упрочняет твердый раствор. Германий способствует измельчению зерна.
Выплавка сплава на основе кадмия может быть проведена в электропечи в условиях вакуума. Отливку сплава проводят в кокили, предварительно нагретые до 150°С.
Источник информации
1. SU 1573043, С22С 20/00, 1990.